(57)【要約】【課題】本発明の目的は、顔料表面に所望の厚さを有するポリマーシェルを均一に被覆した着色微粒子を用い、画像の透明感、光沢感及び耐擦過性に優れた水性分散液、インクジェット用インク及び画像形成方法を提供することにある。【解決手段】顔料界面に、親水部と疎水部とを有する化合物、または保護コロイドを吸着させて反応場を形成した後、該反応場にモノマーを吸着させ、該モノマーを重合したポリマーで顔料表面を被覆した着色微粒子を含有し、該顔料が有機顔料またはカーボンブラックであって、被覆している該ポリマーの質量Ｅと、被覆されている該顔料の質量Ｆとの比率Ｅ／Ｆが、０．６以上、１０．０以下であることを特徴とする水性分散液。【選択図】        なし【特許請求の範囲】
【請求項１】
顔料をポリマーで被覆した着色微粒子を、水に分散している水性分散液において、顔料を被覆している該ポリマーの質量Ａと、該顔料の質量Ｂとの比率Ａ／Ｂが、１．２以上、１０．０以下であることを特徴とする水性分散液。
【請求項２】
前記顔料が、有機顔料またはカーボンブラックであることを特徴とする請求項１記載の水性分散液。
【請求項３】
顔料界面にモノマーを吸着させた後、該モノマーを重合したポリマーで顔料表面を被覆した着色微粒子を含有し、該顔料が有機顔料またはカーボンブラックであって、被覆している該ポリマーの質量Ｃと、被覆されている該顔料の質量Ｄとの比率Ｃ／Ｄが、０．６以上、１０．０以下であることを特徴とする水性分散液。
【請求項４】
顔料界面に、親水部と疎水部とを有する化合物、または保護コロイドを吸着させて反応場を形成した後、該反応場にモノマーを吸着させ、該モノマーを重合したポリマーで顔料表面を被覆した着色微粒子を含有し、該顔料が有機顔料またはカーボンブラックであって、被覆している該ポリマーの質量Ｅと、被覆されている該顔料の質量Ｆとの比率Ｅ／Ｆが、０．６以上、１０．０以下であることを特徴とする水性分散液。
【請求項５】
前記顔料を含有しないポリマー微粒子の含有率が、着色微粒子を含む全分散微粒子の１．０質量％以下であることを特徴とする請求項１〜４のいずれか１項に記載の水性分散液。
【請求項６】
前記ポリマーの組成比が、顔料界面と接する部分と、最表層部分とで異なることを特徴とする請求項１〜５のいずれか１項記載の水性分散液。
【請求項７】
前記着色微粒子の体積平均粒径が、１０ｎｍ以上、２００ｎｍ以下であることを特徴とする請求項１〜６のいずれか１項に記載の水性分散液。
【請求項８】
該顔料が、アゾ顔料、キナクリドン顔料及びフタロシアニン顔料から選ばれる少なくとも１種であることを特徴とする請求項１〜７のいずれか１項に記載の水性分散液。
【請求項９】
請求項１〜８のいずれか１項に記載の水性分散液を含有することを特徴とするインクジェット用インク。
【請求項１０】
粘度が、１．２ｍＰａ・ｓ以上、１５ｍＰａ・ｓ以下であることを特徴とする請求項９記載のインクジェット用インク。
【請求項１１】
表面張力が、２０ｍＮ／ｍ以上、４５ｍＮ／ｍ以下であることを特徴とする請求項９又は１０に記載のインクジェット用インク。
【請求項１２】
ｐＨが、６．０以上、１１．０以下であることを特徴とする請求項９〜１１のいずれか１項に記載のインクジェット用インク。
【請求項１３】
インク溶剤含有量が、１．０質量％以上、６０質量％以下であることを特徴とする請求項９〜１２のいずれか１項に記載のインクジェット用インク。
【請求項１４】
請求項９〜１３のいずれか１項に記載のインクジェット用インクを少なくとも１つ用いて画像形成することを特徴とするインクジェット画像形成方法。
【請求項１５】
請求項９〜１３のいずれか１項に記載のインクジェット用インクを少なくとも１つ用いて、空隙型の多孔質インクジェット記録媒体上に画像形成することを特徴とするインクジェット画像形成方法。
【発明の詳細な説明】
【０００１】
【発明の属する技術分野】
本発明は、水性分散液、インクジェット用インク及び画像形成方法に関し、詳しくは、形成した画像の透明感、光沢感及び耐擦過性が向上した水性分散液、インクジェット用インク及び画像形成方法に関する。
【０００２】
【従来の技術】
インクジェット記録は、インクの微小液滴を種々の作動原理により飛翔させて記録媒体に付着させ、画像、文字等の記録を行うものであるが、比較的高速、低騒音、多色化が容易であるという利点を有している。
【０００３】
また、近年の技術進歩により、染料インクによるインクジェットプリントが、その銀塩写真に迫る高画質や装置の低価格化に伴い、その普及を加速させている。
【０００４】
染料は溶媒に可溶であり、色素分子は分子状態もしくはクラスター状態で着色している。従って、各分子の環境が似通っているために、その吸収スペクトルはシャープであり高純度で鮮明な発色を呈する。更に、粒子に起因する粒状パターンがなく、また、散乱光や反射光が発生しないため、透明感が高く色相も鮮明なインクジェット画像を得ることができる。
【０００５】
しかしその一方で、光化学反応等により分子が破壊された場合には、分子数の減少がそのまま着色濃度に反映するために、耐光性が悪いという欠点を有している。染料インクを用いたインクジェット記録画像は、高画質であるが、経時保存による画像品質の低下が大きく、画像保存性の観点で銀塩写真を凌駕する技術が未だ現れていないのが現状である。
【０００６】
染料インクに対して、光による退色に強い画像を必要とする用途向けのインクとして、耐光性が良好である顔料を着色剤として用いる顔料インクが使用されている。しかしながら、顔料は染料と比べて顔料粒子として存在するため、光の散乱を受けやすく画像の透明感が低下し、また印字面での顔料粒子の凝集等により耐擦過性が低下したり、あるいは低光沢性で透明感のない画像を与えるので、印字画像物性や色再現性の点で染料には及ばない欠点があった。
【０００７】
一般に、顔料を用いたインクジェットインクにおいては、インクジェットヘッドのノズルを目詰まりさせないため、顔料インク中での高度な分散安定性が求められるが、用途に応じて要求される画像性能とは、トレードオフになるケースが多い。
【０００８】
その一つの例が、画像の高画質化と耐擦過性、耐水性である。顔料画像は、その画像が記録媒体表面に形成させるため、擦りなどによって画像がこすれ取れる、いわゆる耐擦過性が悪く、また水分散性のための耐水性が悪いという欠点があり、これを克服するために、様々な方法が提案されている。例えば、顔料インクに水溶性高分子やラテックス粒子を添加する方法が提案されている（例えば、特許文献１〜４参照。）。上記提案されている方法により、画像の耐擦過性や耐水性は著しく向上する反面、添加した水溶性高分子やラテックス粒子の影響により、顔料インクの分散安定性が低下してしまい、吐出安定性が失われてしまう欠点が発生し、トレードオフの関係は改善しなかった。
【０００９】
一方、画像の耐擦過性と耐水性、吐出安定性との両立を目指して、ポリマー被覆顔料が提案されている。
【００１０】
このポリマー被覆顔料としては、
１）顔料表面にモノマーを吸着された後、重合開始剤を加えて重合させる方法（例えば、特許文献５、６、非特許文献１参照。）
２）顔料を重合性界面活性剤とともに分散した後、モノマーを加えて重合させる方法（例えば、特許文献７参照。）
３）顔料表面に重合開始剤を結合させた後、モノマーを加えて重合させる方法（例えば、非特許文献２参照。）
４）顔料表面でグラフト重合させる方法（例えば、特許文献８、９参照。）
５）両性ポリマーと顔料を有機溶媒中で分散後、水相に転相乳化する方法（例えば、特許文献１０、非特許文献３参照。）
など、様々な提案がされている。これらの方法では、画像の耐擦過性と耐水性と吐出安定性という目的に対しては、ある程度の改良は認められるが、しかしながら、１）、２）に記載の方法では、顔料に直接重合性のモノマーを吸着させるために、吸着と脱着とは平衡の関係であるから、高分子被覆量を厚くするためにモノマー量を多くすると、非吸着のモノマー同士の重合により新たに粒子が発生し、発生したポリマー粒子が、更に吐出安定性を妨害する欠点がある。また、３）に記載の方法では、重合開始剤が顔料表面にのみ存在するため、顔料表面の極近傍でしか重合せず、高分子被覆量を高めることが困難である。また、４）に記載の方法では、顔料粒子表面の反応基が一部に限定されるために、粒子表面を完全に被覆することは難しくなる。更に、５）に記載の方法では、本質的に高分子被覆量を厚くするために高分子の添加量を多くすると、転相乳化時に高分子同士が凝集し、顔料の固まりが生じてしまうという欠点があり、従来の方法では満足できる高い高分子被覆量を持った高分子被覆顔料を実現することができず、今後益々要求が高まる高度な銀塩写真同等の高画質な画像を得ようとする場合には、更なる技術開発が望まれているのが現状である。
【００１１】
【特許文献１】
特開平４−１８４６２号公報（特許請求の範囲）
【００１２】
【特許文献２】
特開平６−１４５５７０号公報（特許請求の範囲）
【００１３】
【特許文献３】
特開２０００−３５１９３１号公報（特許請求の範囲）
【００１４】
【特許文献４】
特開２００２−３０２３５号公報（特許請求の範囲）
【００１５】
【特許文献５】
特開昭６３−１９１８６４号公報（特許請求の範囲）
【００１６】
【特許文献６】
特開平４−２３４４６７号公報（特許請求の範囲）
【００１７】
【特許文献７】
特開２００２−１６１２２３号公報（特許請求の範囲）
【００１８】
【特許文献８】
特公平１−４９３６９号公報（特許請求の範囲）
【００１９】
【特許文献９】
特開平１０−９５９４３号公報（特許請求の範囲）
【００２０】
【特許文献１０】
特開平１０−１４００６５号公報（特許請求の範囲）
【００２１】
【非特許文献１】
「色材協会誌」、７０、ｐ５０３（１９９７）
【００２２】
【非特許文献２】
「色材協会誌」、６９、ｐ７４３（１９９６）
【００２３】
【非特許文献３】
「色材協会誌」、７２、ｐ７４８（１９９８）
【００２４】
【発明が解決しようとする課題】
本発明は、上記課題に鑑みなされたものであり、その目的は、顔料表面に所望の厚さを有するポリマーシェルを均一に被覆した着色微粒子を用いて、画像の透明感、光沢感及び耐擦過性に優れた水性分散液、インクジェット用インク及び画像形成方法を提供することにある。
【００２５】
【課題を解決するための手段】
本発明の上記目的は、下記の構成により達成される。
【００２６】
１．顔料をポリマーで被覆した着色微粒子を、水に分散している水性分散液において、顔料を被覆している該ポリマーの質量Ａと、該顔料の質量Ｂとの比率Ａ／Ｂが、１．２以上、１０．０以下であることを特徴とする水性分散液。
【００２７】
２．前記顔料が、有機顔料またはカーボンブラックであることを特徴とする前記１項記載の水性分散液。
【００２８】
３．顔料界面にモノマーを吸着させた後、該モノマーを重合したポリマーで顔料表面を被覆した着色微粒子を含有し、該顔料が有機顔料またはカーボンブラックであって、被覆している該ポリマーの質量Ｃと、被覆されている該顔料の質量Ｄとの比率Ｃ／Ｄが、０．６以上、１０．０以下であることを特徴とする水性分散液。
【００２９】
４．顔料界面に、親水部と疎水部とを有する化合物、または保護コロイドを吸着させて反応場を形成した後、該反応場にモノマーを吸着させ、該モノマーを重合したポリマーで顔料表面を被覆した着色微粒子を含有し、該顔料が有機顔料またはカーボンブラックであって、被覆している該ポリマーの質量Ｅと、被覆されている該顔料の質量Ｆとの比率Ｅ／Ｆが、０．６以上、１０．０以下であることを特徴とする水性分散液。
【００３０】
５．前記顔料を含有しないポリマー微粒子の含有率が、着色微粒子を含む全分散微粒子の１．０質量％以下であることを特徴とする前記１〜４項のいずれか１項に記載の水性分散液。
【００３１】
６．前記ポリマーの組成比が、顔料界面と接する部分と、最表層部分とで異なることを特徴とする前記１〜５項のいずれか１項記載の水性分散液。
【００３２】
７．前記着色微粒子の体積平均粒径が、１０ｎｍ以上、２００ｎｍ以下であることを特徴とする前記１〜６項のいずれか１項に記載の水性分散液。
【００３３】
８．該顔料が、アゾ顔料、キナクリドン顔料及びフタロシアニン顔料から選ばれる少なくとも１種であることを特徴とする前記１〜７項のいずれか１項に記載の水性分散液。
【００３４】
９．前記１〜８項のいずれか１項に記載の水性分散液を含有することを特徴とするインクジェット用インク。
【００３５】
１０．粘度が、１．２ｍＰａ・ｓ以上、１５ｍＰａ・ｓ以下であることを特徴とする前記９項記載のインクジェット用インク。
【００３６】
１１．表面張力が、２０ｍＮ／ｍ以上、４５ｍＮ／ｍ以下であることを特徴とする前記９又は１０項に記載のインクジェット用インク。
【００３７】
１２．ｐＨが、６．０以上、１１．０以下であることを特徴とする前記９〜１１項のいずれか１項に記載のインクジェット用インク。
【００３８】
１３．インク溶剤含有量が、１．０質量％以上、６０質量％以下であることを特徴とする前記９〜１２項のいずれか１項に記載のインクジェット用インク。
【００３９】
１４．前記９〜１３項のいずれか１項に記載のインクジェット用インクを少なくとも１つ用いて画像形成することを特徴とするインクジェット画像形成方法。
【００４０】
１５．前記９〜１３項のいずれか１項に記載のインクジェット用インクを少なくとも１つ用いて、空隙型の多孔質インクジェット記録媒体上に画像形成することを特徴とするインクジェット画像形成方法。
【００４１】
本発明者らは、上記課題に鑑みて鋭意検討を行った結果、顔料をポリマーで被覆した着色微粒子を、水に分散している水性分散液において、顔料を被覆している該ポリマーの質量Ａと、該顔料の質量Ｂとの比率Ａ／Ｂを、１．２以上、１０．０以下とすること、あるいは顔料界面にモノマーを吸着させた後、該モノマーを重合したポリマーで顔料表面を被覆した着色微粒子を含有し、該顔料が有機顔料またはカーボンブラックであって、被覆している該ポリマーの質量Ｃと、被覆されている該顔料の質量Ｄとの比率Ｃ／Ｄを、０．６以上、１０．０以下とすること、あるいは顔料界面に、親水部と疎水部とを有する化合物、または保護コロイドを吸着させて反応場を形成した後、該反応場にモノマーを吸着させ、該モノマーを重合したポリマーで顔料表面を被覆した着色微粒子を含有し、該顔料が有機顔料またはカーボンブラックであって、被覆している該ポリマーの質量Ｅと、被覆されている該顔料の質量Ｆとの比率Ｅ／Ｆを、０．６以上、１０．０以下とすることにより、顔料表面に所望の厚さを有するポリマーシェルを均一に被覆した着色微粒子を調製し、更には、顔料に接する領域と水系媒体に接する領域とでポリマーシェル組成を変化させた着色微粒子を調製し、これを用いて画像の透明感、光沢感及び耐擦過性に優れた水性分散液、インクジェット用インク及び画像形成方法を実現できることを見出したものである。
【００４２】
すなわち、本発明者らは、銀塩写真同等の高品質な画像を得るためには、高分子被覆顔料の被覆高分子量を適度な厚さにすることが必要であると推測し、顔料表面に疎水性の吸着場を形成した後、その疎水性の吸着場にモノマーを逐次供給して重合させることにより、顔料に対する高分子被覆量を自由にコントロールすることが可能となり、その結果、所望の厚さで顔料粒子を被覆させることができることを見出したものである。さらに、逐次供給するモノマーの組成比を適宜変えることにより、被覆ポリマーの組成比を顔料表面に近い側から親水性媒体側に連続的に変えることが可能となった。従って、光沢に寄与する透明な高分子を厚く被覆し、分散に必要な高分子を外側に薄く巻くことができることを見いだし、発明に至った次第である。
【００４３】
本発明の上記効果は、更に、顔料として、有機顔料またはカーボンブラックを用いること、更に顔料として、アゾ顔料、キナクリドン顔料及びフタロシアニン顔料から選ばれる少なくとも１種を用いること、顔料を含有しないポリマー微粒子の含有率を、着色微粒子を含む全分散微粒子の１．０質量％以下とすること、着色微粒子の体積平均粒径を、１０ｎｍ以上、２００ｎｍ以下とすること、あるいはその着色微粒子を用いたインクジェット用インクとして、粘度を１．２ｍＰａ・ｓ以上、１５ｍＰａ・ｓ以下とすること、表面張力を２０ｍＮ／ｍ以上、４５ｍＮ／ｍ以下とすること、ｐＨを６以上、１１以下とすること、インク溶剤含有量を１質量％以上、６０質量％以下とすること、あるいは、空隙型の多孔質インクジェット記録媒体を用いて画像形成することにより、本発明の目的効果がより一層発揮されることを見出したものである。
【００４４】
以下、本発明の詳細について説明する。
本発明においては、顔料をポリマーで被覆した着色微粒子を、水に分散している水性分散液において、顔料を被覆している該ポリマーの質量Ａと、該顔料の質量Ｂとの比率Ａ／Ｂが、１．２以上、１０．０以下であることが特徴である。
【００４５】
本発明でいうコアシェル型の着色微粒子は、例えば、コアとして顔料微粒子を使用し、それにポリマーシェルを設ける方法として、特開平８−７１４０５号公報に記載の顔料粒子を高分子化合物で分散させ、高分子化合物を有機溶媒で溶解した後水中で転相乳化する方法、色材協会誌、７０、５０３（１９９７）に記載の顔料粒子表面にモノマーを吸着させた後、重合させる方法、色材協会誌、６９、７４３（１９９６）に記載の顔料粒子表面に重合開始剤を導入した後、モノマーと共に重合させる方法や、コアとなるポリマーの水系サスペンションに水溶性のポリマー分散剤を添加し吸着させる手法、モノマーを徐々に滴下し、重合と同時にコア表面に沈着させる方法、あるいは、有機溶剤に溶解したポリマーを徐々に滴下し、析出と同時にコア表面に吸着させる方法などにより調製することができる。あるいは、顔料をポリマーと混練し、その後水系で分散しポリマー被覆顔料を作製したり、更にこれを微粒子コアとして上記の方法によりシェル化を行うことも可能である。
【００４６】
本発明においては、コアとなる顔料の水系サスペンションにモノマーを徐々に滴下し、顔料表面にモノマーを吸着させた後、重合させる方法が特に好ましい。
【００４７】
上記の各着色微粒子の調製方法の中で、本発明では、顔料界面にモノマーを吸着させた後、該モノマーを重合したポリマーで顔料表面を被覆した着色微粒子を含有し、該顔料が有機顔料またはカーボンブラックであって、被覆している該ポリマーの質量Ｃと、被覆されている該顔料の質量Ｄとの比率Ｃ／Ｄが、０．６以上、１０．０以下であることが特徴であり、好ましくは比率Ｃ／Ｄが、１．２以上、１０．０以下である。
【００４８】
また、顔料界面に、親水部と疎水部とを有する化合物、または保護コロイドを吸着させて反応場を形成した後、該反応場にモノマーを吸着させ、該モノマーを重合したポリマーで顔料表面を被覆した着色微粒子を含有し、該顔料が有機顔料またはカーボンブラックであって、被覆している該ポリマーの質量Ｅと、被覆されている該顔料の質量Ｆとの比率Ｅ／Ｆが、０．６以上、１０．０以下であることが特徴であり、好ましくは比率Ｅ／Ｆが、１．２以上、１０．０以下である。
【００４９】
本発明において、顔料粒子の質量及びそれを被覆しているポリマー質量を測定する方法としては、特に制限はないが、公知の分析機器、例えば、熱質量分析、ＮＭＲ（核磁気共鳴法）、ＩＲ、Ｖｉｓによる比色法により、顔料あるいはポリマーの質量を定量することにより、容易に求めることができる。
【００５０】
以下、本発明で特に好ましい態様である顔料界面に、親水部と疎水部とを有する化合物、または保護コロイドを吸着させて反応場を形成した後、該反応場にモノマーを吸着させ、該モノマーを重合したポリマーで顔料表面を被覆した着色微粒子について、その詳細を説明する。
【００５１】
本発明に係る着色微粒子は、公知の方法で微細化された顔料粒子表面と分散媒との界面に、あらかじめ、モノマーを吸着しうる反応場を、親水部と疎水部とを有する化合物、または保護コロイドを吸着させて形成し、次いで、モノマーを添加してこの反応場に吸着、固定化した後、重合開始剤等を添加してポリマー化して、顔料粒子表面にポリマー被覆を行う方法である。本発明に係る被覆方法の特徴は、重合過程で新たなポリマー粒子の発生がない、シェルを粒子全体に均一に被覆することができると共に所望の厚さを有するポリマーシェルを形成することができ、また添加するモノマーの種類を順次変更することにより、顔料表面からシェル表面までの間でポリマー組成を任意に調製することができる利点を有している。
【００５２】
本発明において、顔料界面に反応場を形成する親水部と疎水部とを有する化合物としては、特に制限はないが、好ましくは、界面活性剤、乳化剤、あるいは分散剤を挙げることができる。
【００５３】
本発明で用いることのできる界面活性剤としては、例えば、カチオン性界面活性剤としては、脂肪族アミン塩、脂肪族４級アンモニウム塩、ベンザルコニウム塩、塩化ベンゼトニウム、ピリジニウム塩、イミダゾリニウム塩等が挙げられる。
【００５４】
アニオン性界面活性剤としては、脂肪酸石鹸、Ｎ−アシル−Ｎ−メチルグリシン塩、Ｎ−アシル−Ｎ−メチル−β−アラニン塩、Ｎ−アシルグルタミン酸塩、アルキルエーテルカルボン酸塩、アシル化ペプチド、アルキルスルホン酸塩、アルキルベンゼンスルホン酸塩、アルキルナフタレンスルホン酸塩、ジアルキルスルホ琥珀酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩等が挙げられる。
【００５５】
両性界面活性剤としては、カルボキシベタイン型、スルホベタイン型、アミノカルボン酸塩、イミダゾリニウムベタイン等が挙げられる。
【００５６】
ノニオン性界面活性剤としては、ポリオキシエチレンアルキルエーテル、ポリオキシエチレン２級アルコールエーテル、ポリオキシエチレンアルキルフェニルエーテル（例えば、エマルゲン９１１）、ポリオキシエチレンステロールエーテル、ポリオキシエチレンラノリン誘導体、ポリオキシエチレンポリオキシプロピレンアルキルエーテル（例えば、ニューポールＰＥ−６２）、ポリオキシエチレングリセリン脂肪酸エステル、ポリオキシエチレンヒマシ油、硬化ヒマシ油、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられる。その他に、界面活性剤としては、例えば花王（株）製の分散剤デモールＳＮＢ、ＭＳ、Ｎ、ＳＳＬ、ＳＴ、Ｐ（商品名）もあげられる。
【００５７】
また、高分子界面活性剤として、水溶性樹脂をも用いることができ、好ましく用いることのできる水溶性樹脂としては、スチレン−アクリル酸−アクリル酸アルキルエステル共重合体、スチレン−アクリル酸共重合体、スチレン−マレイン酸−アクリル酸アルキルエステル共重合体、スチレン−マレイン酸共重合体、スチレン−メタクリル酸−アクリル酸アルキルエステル共重合体、スチレン−メタクリル酸共重合体、スチレン−マレイン酸ハーフエステル共重合体、ビニルナフタレン−アクリル酸共重合体、ビニルナフタレン−マレイン酸共重合体等を挙げることができる。高分子界面活性剤の例として、その他に、アクリル−スチレン系樹脂であるジョンクリル等（ジョンソン社）が挙げられる。これらの高分子界面活性剤は、２種以上併用することも可能である。
【００５８】
本発明において、界面活性剤あるいは乳化剤の使用量としては、顔料１００質量部あたり、１〜１００００部が好ましく、更に好ましくは１０〜１０００部である。
【００５９】
また、本発明で反応場を形成する化合物として、水溶性保護コロイドを用いることができ、例えば、部分ケン化ポリビニルアルコール、完全ケン化ポリビニルアルコール、変性ポリビニルアルコール等のポリビニルアルコール類；例えば、ヒドロキシエチルセルロース、ヒドロキシプロピルセルロース、カルボキシメチルセルロース塩等のセルロース誘導体；及びグアガムなどの天然多糖類；等が挙げられ、これらは、単独でも複数種併用でも利用できる。
【００６０】
本発明において、水溶性保護コロイドの使用量としては、顔料１００質量部あたり、１〜１００００部が好ましく、更に好ましくは１０〜１０００部である。
【００６１】
次いで、顔料を被覆するポリマーについて説明する。
前述の親水部と疎水部を有する化合物を吸着させて形成した反応場に吸着し、シェルとして被覆するポリマーを形成する重合性不飽和二重結合を有するモノマーとしては、エチレン、プロピレン、ブタジエン、塩化ビニル、塩化ビニリデン、酢酸ビニル、スチレン、（メタ）アクリル酸エステル類、（メタ）アクリルアミドなどから選ばれる化合物である。特に、スチレン、エステル部がＣＨ3からＣ18Ｈ37までの（メタ）アクリル酸エステル等の疎水部のみのモノマーから選ばれるモノマーと、ヒドロキシエチル（メタ）アクリレート等水酸基を有するモノマー、（メタ）アクリル酸、イタコン酸、マレイン酸のようにカルボン酸を有するモノマー、スチレンスルホン酸、スルホブチル（メタ）アクリレート等のスルホン酸を有するモノマー、（メタ）アクリルアミドなどのようにアミド基を有するモノマーなど親水部を有するモノマーから選ばれるモノマーとの組み合わせが好ましい。
【００６２】
また、この親水部を有するモノマーには、反応性乳化剤も含まれる。代表的は反応性乳化剤としては、下記一般式（１）〜（３）が挙げられる。
【００６３】
【化１】
2004189929.tif 000002
【００６４】
一般式（１）において、Ｒ1は炭素原子数７〜２０の直鎖アルキル基、分岐アルキル基、または置換もしくは無置換の芳香族基を表し、例えば、上記Ａ項に記載のヘプチル基、オクチル基、ノニル基、デシル基、ドデシル基などの直鎖アルキル基、２−エチルヘキシル基などの分岐アルキル基、フェニル基、ノニルフェニル基、ナフチル基などの芳香族置換基などが挙げられる。
【００６５】
Ｒ2はラジカル重合可能な重合性基を有する置換基を表し、例えば、上記Ｃ項に記載のエチレン性不飽和基であるアクリレート基、メタクリレート基、マレイミド基等が挙げられる。Ｙ1はスルホン酸、カルボン酸、またはそれらの塩を表す。
【００６６】
本発明に係る一般式（１）で表される化合物は、当業者が公知の方法で合成して得ることができる。また、市販品より容易に入手することができ、例えば、花王社製の「ラテムル  Ｓ−１２０」、「ラテムル  Ｓ−１２０Ａ」、「ラテムルＳ−１８０」、「ラテムル  Ｓ−１８０Ａ」や、三洋化成工業社製の「エレミノール  ＪＳ−２」等を挙げることができる。
【００６７】
【化２】
2004189929.tif 000003
【００６８】
一般式（２）において、Ｒ3、Ｒ4は、上記一般式（１）のＲ1、Ｒ2のそれぞれと同義である。Ｙ2は水素原子、スルホン酸もしくはそれらの塩、またはカルボン酸もしくはそれらの塩を表す。ＡＯはアルキレンオキサイドを表す。
【００６９】
本発明に係る一般式（２）で表される化合物は、当業者が公知の方法で合成して得ることができる。また、市販品より容易に入手することができ、例えば、旭電化工業社製の「アデカリアソープ  ＮＥ−１０」、「アデカリアソープ  ＮＥ−２０」、「アデカリアソープ  ＮＥ−３０」等のＮＥシリーズ、「アデカリアソープ  ＳＥ−１０Ｎ」、「アデカリアソープ  ＳＥ−２０Ｎ」、「アデカリアソープ  ＳＥ−３０Ｎ」等のＳＥシリーズ、第一工業製薬社製の「アクアロン  ＲＮ−１０」、「アクアロン  ＲＮ−２０」、「アクアロン  ＲＮ−３０」、「アクアロン  ＲＮ−５０」等のＲＮシリーズ、「アクアロン  ＨＳ−０５」、「アクアロン  ＨＳ−１０」、「アクアロン  ＨＳ−２０」、「アクアロン  ＨＳ−３０」等のＨＳシリーズ、あるいはアクアロン  ＢＣシリーズ等を挙げることができる。
【００７０】
【化３】
2004189929.tif 000004
【００７１】
一般式（３）において、Ｒ5、Ｒ6、Ｙ3及びＡＯは、一般式（１）のＲ1、Ｒ2、Ｙ1及び一般式（２）のＡＯのそれぞれと同義である。
【００７２】
本発明に係る一般式（３）で表される化合物は、当業者が公知の方法で合成して得ることができる。また、市販品より容易に入手することができ、例えば、第一工業製薬社製の「アクアロン  ＫＨ−０５」、「アクアロン  ＫＨ−１０」、「アクアロン  ＫＨ−２０」等を挙げることができる。
【００７３】
上記一般式（２）及び（３）において、アルキレンオキサイド鎖（ＡＯ）の平均重合度ｎが、１〜１０であることが好ましく、例えば、上記の第一工業製薬社製の「アクアロン  ＫＨ−０５」、「アクアロン  ＫＨ−１０」、「アクアロンＨＳ−０５」、「アクアロン  ＨＳ−１０」等を挙げることができる。
【００７４】
また、本発明においては、反応性乳化剤が、アニオン性であることが好ましく、例えば、上述の「アデカリアソープ  ＳＥシリーズ」（旭電化工業社製）、「アクアロン  ＨＳシリーズ」（第一工業製薬社製）、「ラテムル  Ｓシリーズ」（花王社製）、「エレミノール  ＪＳシリーズ」（三洋化成工業社製）等を挙げることができる。
【００７５】
これらのモノマーは、予め均一な混合液として、反応場に加えても良いし、組成を変更しながら、加えても良い。好ましくは、初めは疎水部のみのモノマーを主成分にしたモノマー液で顔料表面を重合し、後半に親水部を有するモノマーを疎水部のみに有するモノマーに混ぜて加え、顔料粒子の表面を親水化することが好ましい。
【００７６】
上記モノマーの重合に用いる重合開始剤としては、特に制限はなく、例えば、過酸化ベンゾイル、ジ−ｔ−ブチルペルオキシド、クメンヒドロペルオキシド、ｔ−ブチルペルオキシドもしくは２−エチルヘキサノエートの如き、各種の過酸化物；またはアゾビスイソブチロニトリルもしくはアゾビスイソバレロニトリルの如き、各種のアゾ化合物などを挙げることができる。
【００７７】
本発明においては、顔料を含有しないポリマー微粒子の含有率が、着色微粒子を含む全分散微粒子の１．０質量％以下であることが好ましく、より好ましくは０〜１．０質量％、更に好ましくは、０．１〜１．０質量％である。顔料を含有しないポリマー微粒子の含有率を本発明で規定する条件とする方法としては、上述の着色微粒子の調製方法を用いること、より好ましくは顔料界面に、親水部と疎水部とを有する化合物、または保護コロイドを吸着させて反応場を形成した後、該反応場にモノマーを吸着させ、該モノマーを重合したポリマーで顔料表面を被覆する方法である。
【００７８】
本発明でいう顔料を含有しないポリマー微粒子とは、ポリマー微粒子中の顔料の含有率が０〜０．１％未満の粒子で、着色微粒子として濃度に全く寄与しない粒子をいう。
【００７９】
本発明において、顔料を含有しないポリマー微粒子の含有率の測定方法としては、一般に、固形である顔料を含有しないポリマー微粒子の比重は、顔料を含有する着色微粒子の比重に対し小さいため、着色微粒子分散液を、例えば、メタノールと水の混合液の各々の溶媒比を適宜調整した溶液中に添加した後、遠心分離装置により分離処理を行って、顔料を含有しないポリマー微粒子を上澄み液に、また顔料を含有する着色微粒子を沈殿物として分離した後、乾燥して沈殿物（ａ）の質量を求める。次いで、着色微粒子分散液をメタノールで希釈した後、同様に遠心分離を行って、顔料を含有しないポリマー微粒子と顔料を含有する着色微粒子とを含む沈殿物として分離した後、乾燥して沈殿物（ｂ）の質量を求め、下式により、顔料を含有しないポリマー微粒子の含有率を測定することができる。
【００８０】
ポリマー微粒子含有率＝｛〔沈殿物（ｂ）の乾燥質量−沈殿物（ａ）の乾燥質量〕／沈殿物（ｂ）の乾燥質量｝×１００（％）
本発明においては、顔料粒子表面にポリマーがシェルとして被覆されているかを評価することが重要である。本発明においては、後述のごとく、個々の着色微粒子の粒子径が２００ｎｍ以下と非常に微小であるため、用いることのできる分析手法は、分解能の観点から限られる。このような目的に沿う分析手法としては、ＴＥＭやＴＯＦ−ＳＩＭＳなどが適用できる。ＴＥＭによりコア／シェル化した微粒子を観察する場合、カーボン支持膜上に分散液を塗布、乾燥させ観察することができる。ＴＥＭの観察像は、有機物であるポリマーの種類のみではコントラスト差が小さい場合があるため、コア／シェル化されているかどうかを評価するために、微粒子を、４酸化オスミウム、４酸化ルテニウム、クロロスルホン酸／酢酸ウラニル、硫化銀等を用いて染色することが好ましい。コアだけの微粒子を染色しそのＴＥＭ観察を行い、シェルを設けたものと比較する。さらに、シェルを設けた微粒子と設けていない微粒子を混合後、染色し、染色度合いの異なる微粒子の割合がシェルの有無に一致しているかの確認を行う。
【００８１】
ＴＯＦ−ＳＩＭＳような質量分析装置では、粒子表面にシェルを設けることで表面近傍の色材量がコアだけの時よりも減少していることを確認する。色材にシェルのポリマーに含有されていない元素がある場合、その元素をプローブとして色材含有量の少ないシェルが設けられたかを確認することができる。
【００８２】
そのような元素がない場合、適当な染色剤を用いてシェル中の色材含有量をシェルを設けていないものと比較することができる。例えば、コア／シェル粒子をエポキシ樹脂内に埋胞し、ミクロトームで超薄い切片を作製、染色を行うことでコア／シェル化をより明瞭に観察できる。上記のように、ポリマーや、色材にプローブとなりうる元素がある場合、ＴＯＦ−ＳＩＭＳやＴＥＭによってコア／シェルの組成、色材のコアとシェルへの分布量を見積もることもできる。
【００８３】
本発明においては、着色微粒子の体積平均粒径が、１０ｎｍ以上、２００ｎｍ以下であることが好ましい。
【００８４】
本発明に係るコア／シェル型の着色微粒子は、体積平均粒子径が５ｎｍ以下になると単位体積あたりの表面積が非常に大きくなるため、顔料をシェルポリマー中に封入する効果が小さくなる。一方、２００ｎｍを越えるほど大きな粒子では、ヘッドに詰まりやすく、またインク中での沈降が起き易く、停滞安定性が劣化する。従って着色微粒子の平均粒子径は５〜２００ｎｍであることが好ましく、１０〜１５０ｎｍがより好ましく、平均粒子径が１５０ｎｍを越えると、インクジェット用水性インクとした場合、光沢メディアに記録した画像では光沢感の劣化が起こり、トランスペアレンシーメディアに記録した画像では著しい透明感の劣化が起こる。また、着色微粒子の平均粒径が１０ｎｍ未満になると着色微粒子の安定性が悪くなり易く、インクの保存安定性が劣化し易くなる。１０〜１００ｎｍが最も好ましい。
【００８５】
体積平均粒子径は、動的光散乱法を利用して測定することができ、例えば、大塚電子製レーザー粒径解析システムや、マルバーン社製ゼータサイザーを用いて求める事が出来る。
【００８６】
次いで、本発明で用いることのできる顔料について説明する。
本発明で用いることのできる顔料としては、特に制限はなく、公知の顔料を用いることができるが、好ましくは有機顔料またはカーボンブラックであり、例えば、アゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、塩基性染料型レーキ、酸性染料型レーキ等の染料レーキや、ニトロ顔料、ニトロソ顔料、アニリンブラック、昼光蛍光顔料等の有機顔料、カーボンブラック等の無機顔料が挙げられるが、顔料（有機顔料）としては、アゾ顔料、キナクリドン顔料及びフタロシアニン顔料から選ばれる少なくとも１種であることが好ましい。
【００８７】
本発明で用いることのできる顔料としては以下に限定されるものではないが、特に好ましい具体例として、カーボンブラック顔料としては三菱化成社製Ｎｏ．２３００、Ｎｏ．９００、ＭＣＦ−８８、Ｎｏ．３３、Ｎｏ．４０、Ｎｏ．４５、Ｎｏ．５２、ＭＡ７、ＭＡ８、ＭＡ１００、Ｎｏ．２２００Ｂ、コロンビア社製Ｒａｖｅｎ  ７００、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、キャボット社製Ｒｅｇａｌ  ４００Ｒ、Ｒｅｇａｌ  ３３０Ｒ、Ｒｅｇａｌ  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００、デグサ社製Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂｌａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｐｒｉｎｔｅｘ  １４０Ｖ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４、関西熱化学（株）社製マックスソーブ  Ｇ−４０、マックスソーブ  Ｇ−１５、マックスソーブ  Ｇ−０８等を使用することが出来る。
【００８８】
イエロー顔料としては、Ｃ．Ｉ．Ｐｉｇｍｅｎｔ  Ｙｅｌｌｏｗ  １、Ｃ．Ｉ．Ｐｉｇｍｅｎｔ  Ｙｅｌｌｏｗ  ２、Ｃ．Ｉ．Ｐｉｇｍｅｎｔ  Ｙｅｌｌｏｗ３、Ｃ．Ｉ．Ｐｉｇｍｅｎｔ  Ｙｅｌｌｏｗ  １２、Ｃ．Ｉ．ＰｉｇｍｅｎｔＹｅｌｌｏｗ  １３、Ｃ．Ｉ．Ｐｉｇｍｅｎｔ  Ｙｅｌｌｏｗ  １４、Ｃ．Ｉ．Ｐｉｇｍｅｎｔ  Ｙｅｌｌｏｗ  １６、Ｃ．Ｉ．Ｐｉｇｍｅｎｔ  Ｙｅｌｌｏｗ  １７、Ｃ．Ｉ．Ｐｉｇｍｅｎｔ  Ｙｅｌｌｏｗ  ７３、Ｃ．Ｉ．Ｐｉｇｍｅｎｔ  Ｙｅｌｌｏｗ  ７４、Ｃ．Ｉ．Ｐｉｇｍｅｎｔ  Ｙｅｌｌｏｗ  ７５、Ｃ．Ｉ．Ｐｉｇｍｅｎｔ  Ｙｅｌｌｏｗ  ８３、Ｃ．Ｉ．Ｐｉｇｍｅｎｔ  Ｙｅｌｌｏｗ  ９３、Ｃ．Ｉ．Ｐｉｇｍｅｎｔ  Ｙｅｌｌｏｗ  ９５、Ｃ．Ｉ．Ｐｉｇｍｅｎｔ  Ｙｅｌｌｏｗ  ９７、Ｃ．Ｉ．Ｐｉｇｍｅｎｔ  Ｙｅｌｌｏｗ  ９８、Ｃ．Ｉ．Ｐｉｇｍｅｎｔ  Ｙｅｌｌｏｗ  １１４、Ｃ．Ｉ．Ｐｉｇｍｅｎｔ  Ｙｅｌｌｏｗ  １２８、Ｃ．Ｉ．Ｐｉｇｍｅｎｔ  Ｙｅｌｌｏｗ  １２９、Ｃ．Ｉ．Ｐｉｇｍｅｎｔ  Ｙｅｌｌｏｗ  １５１、Ｃ．Ｉ．Ｐｉｇｍｅｎｔ  Ｙｅｌｌｏｗ  １５４、
マゼンタ顔料としては、Ｃ．Ｉ．Ｐｉｇｍｅｎｔ  Ｒｅｄ  ５、Ｃ．Ｉ．Ｐｉｇｍｅｎｔ  Ｒｅｄ  ７、Ｃ．Ｉ．Ｐｉｇｍｅｎｔ  Ｒｅｄ  １２、Ｃ．Ｉ．Ｐｉｇｍｅｎｔ  Ｒｅｄ  ４８（Ｃａ）、Ｃ．Ｉ．Ｐｉｇｍｅｎｔ  Ｒｅｄ  ４８（Ｍｎ）、Ｃ．Ｉ．Ｐｉｇｍｅｎｔ  Ｒｅｄ  ５７（Ｃａ）、Ｃ．Ｉ．Ｐｉｇｍｅｎｔ  Ｒｅｄ  ５７：１、Ｃ．Ｉ．Ｐｉｇｍｅｎｔ  Ｒｅｄ  １１２、Ｃ．Ｉ．Ｐｉｇｍｅｎｔ  Ｒｅｄ  １２３、Ｃ．Ｉ．Ｐｉｇｍｅｎｔ  Ｒｅｄ  １６８、Ｃ．Ｉ．Ｐｉｇｍｅｎｔ  Ｒｅｄ  １８４、Ｃ．Ｉ．Ｐｉｇｍｅｎｔ  Ｒｅｄ２０２、
シアン顔料としては、Ｃ．Ｉ．Ｐｉｇｍｅｎｔ  Ｂｌｕｅ  １、Ｃ．Ｉ．Ｐｉｇｍｅｎｔ  Ｂｌｕｅ  ２、Ｃ．Ｉ．Ｐｉｇｍｅｎｔ  Ｂｌｕｅ  ３、Ｃ．Ｉ．Ｐｉｇｍｅｎｔ  Ｂｌｕｅ  １５：３、Ｃ．Ｉ．Ｐｉｇｍｅｎｔ  Ｂｌｕｅ  １５：３４、Ｃ．Ｉ．Ｐｉｇｍｅｎｔ  Ｂｌｕｅ  １６、Ｃ．Ｉ．ＰｉｇｍｅｎｔＢｌｕｅ  ２２、Ｃ．Ｉ．Ｐｉｇｍｅｎｔ  Ｂｌｕｅ  ６０、Ｃ．Ｉ．ＶａｔＢｌｕｅ  ４、Ｃ．Ｉ．Ｖａｔ  Ｂｌｕｅ  ６０等が挙げられる。
【００８９】
本発明で用いる顔料粒子は、ポリマーで表面を被覆する前に、分散状態で微粒子化しておくことが好ましく、従来の界面活性剤または高分子分散剤によって分散された顔料、顔料表面にスルホン酸等の親水性基を置換して分散能を持たせた自己分散顔料を用いることができる。
【００９０】
本発明でいう表面に親水性基を有する顔料粒子とは、顔料粒子表面に直接親水性基で修飾させた顔料、あるいは有機顔料母核を有する有機物で直接に又はジョイントを介して極性基が結合しているものを挙げることができる。
【００９１】
親水性基としては、例えば、スルホン酸基、カルボン酸基、燐酸基、硼酸基、水酸基が挙げられるが、好ましくはスルホン酸基、カルボン酸基であり、更に好ましくは、スルホン酸基である。
【００９２】
本発明において、表面に親水性基を有する顔料粒子を得る方法としては、例えば、ＷＯ９７／４８７６９号公報、特開平１１−５７４５８号公報、同１１−１８９７３９号公報、特開２０００−２６５０９４公報等に記載の顔料粒子表面をスルホン化剤、酸化剤等を用いて修飾する方法、特開平１１−４９９７４号公報、特開２０００−２７３３８３公報、同２０００−３０３０１４公報等に記載の顔料誘導体をミリングなどの処理で顔料粒子表面に吸着させる方法、特願２０００−３７７０６８、同２００１−１４９５、同２００１−２３４９６６に記載の顔料を顔料誘導体と共に溶媒で溶解した後、貧溶媒中で晶析させる方法等を挙げることができ、いずれの方法でも容易に、表面に親水性基を有する顔料粒子を得ることができる。
【００９３】
顔料の分散方法としては、ボールミル、サンドミル、アトライター、ロールミル、アジテータ、ヘンシェルミキサ、コロイドミル、超音波ホモジナイザー、パールミル、湿式ジェットミル、ペイントシェーカー等各種を用いることができる。
【００９４】
上記分散において使用できる顔料分散剤としては、例えば、高級脂肪酸塩、アルキル硫酸塩、アルキルエステル硫酸塩、アルキルスルホン酸塩、スルホコハク酸塩、ナフタレンスルホン酸塩、アルキルリン酸塩、ポリオキシアルキレンアルキルエーテルリン酸塩、ポリオキシアルキレンアルキルフェニルエーテル、ポリオキシエチレンポリオキシプロピレングリコール、グリセリンエステル、ソルビタンエステル、ポリオキシエチレン脂肪酸アミド、アミンオキシド等の活性剤、あるいはスチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた２種以上の単量体からなるブロック共重合体、ランダム共重合体およびこれらの塩をあげることができる。
【００９５】
本発明において、顔料分散体の平均粒径は、１０ｎｍ以上、１８０ｎｍ以下であることが好ましく、１０ｎｍ以上、１４０ｎｍ以下がさらに好ましい。顔料分散体の粒径測定は、光散乱法、電気泳動法、レーザードップラー法等を用いた市販の粒径測定機器により求めることができる。
【００９６】
次いで、本発明の水性分散液を用いたインクジェット用インクについて説明する。
【００９７】
本発明のインクジェット用インク（以下、単にインクともいう）は水を媒体とし、上記顔料をポリマーで被覆した着色微粒子するサスペンジョンであり、該サスペンションには従来公知の各種添加剤、例えば、多価アルコール類のような湿潤剤、無機塩、界面活性剤、防腐剤、防黴剤、ｐＨ調整剤、シリコーン系等の消泡剤、粘度調整剤又はＥＤＴＡ等のキレート剤、又、亜硫酸塩等の酸素吸収剤等を必要に応じて添加してもよい。
【００９８】
本発明のインクジェット用インクでは、粘度が１．２ｍＰａ・ｓ以上、１５ｍＰａ・ｓ以下であることが好ましい態様であり、粘度調整剤を用いたり、あるいはインク中の着色微粒子を含めた添加剤濃度を適宜調整することにより、所望の粘度に調整することができる。
【００９９】
また、本発明のインクジェット用インクでは、インクの表面張力が、２０ｍＮ／ｍ以上、５０ｍＮ／ｍ以下であることが好ましい態様であり、より好ましくは３０〜４０ｍＮ／ｍである。本発明のインクジェット用インクの表面張力の調整手段としては、各種界面活性剤を用いて、その種類及び添加量を適宜調整することが好ましい。
【０１００】
また、本発明のインクジェット用インクでは、インクのｐＨが、６．０以上１１．０以下であることが好ましい態様であり、更に好ましくは８．０以上１０．０以下である。本発明のインクジェット用インクで用いられるｐＨ調整剤としては、例えば、モノエタノールアミン、ジエタノールアミン、トリエタノールアミン等の各種有機アミン、水酸化ナトリウム、水酸化リチウム、水酸化カリウム等のアルカリ金属の水酸物等の無機アルカリ剤、有機酸や、鉱酸が挙げられる。
【０１０１】
また、本発明のインクジェット用インクでは、インク溶剤含有量が、１質量％以上６０質量％以下であることが好ましい態様であり、より好ましくは１０〜５０質量％であり、より好ましくは２０〜５０質量％である。
【０１０２】
本発明でいうインク溶剤は、特に制限はないが、水溶性の有機溶媒が好ましく、具体的にはアルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールジメチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、トリエチレングリコールジメチルエーテル、ジプロピレングリコールモノプロピルエーテル、トリプロピレングリコールジメチルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、Ｎ−シクロヘキシル−２−ピロリドン、２−オキサゾリドン、１，３−ジメチル−２−イミダゾリジノン等）、スルホキシド類（例えば、ジメチルスルホキシド等）、スルホン類（例えば、スルホラン等）、スルホン酸塩類（例えば１−ブタンスルホン酸ナトリウム塩等）、尿素、アセトニトリル、アセトン等が挙げられる。
【０１０３】
本発明のインクジェット用インクにおいては、アニオン界面活性剤、ノニオン界面活性剤、カチオン界面活性剤を用いることができる。本発明で用いることのできる各界面活性剤として、特に制限はないが、前述の着色微粒子の調製で用いたのと同様の界面活性剤を挙げることができ、例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第四級アンモニウム塩類等のカチオン性界面活性剤が挙げられる。特にアニオン性界面活性剤およびノニオン性界面活性剤を好ましく用いることができる。
【０１０４】
また、本発明においては、高分子界面活性剤も用いることができる。
本発明のインクジェット用インクには、更に、水溶性高分子または水不溶性高分子分散液を含有してもよい。
【０１０５】
水溶性高分子としての好ましい例としては天然高分子が挙げられ、その具体例としては、にかわ、ゼラチン、ガゼイン、若しくはアルブミンなどのたんぱく質類、アラビアゴム、若しくはトラガントゴムなどの天然ゴム類、サボニンなどのグルコシド類、アルギン酸及びアルギン酸プロピレングリコールエステル、アルギン酸トリエタノールアミン、若しくはアルギン酸アンモニウムなどのアルギン酸誘導体、メチルセルロース、カルボキシメチルセルロース、ヒドロキシエチルセルロース、若しくはエチルヒドロキシルセルロースなどのセルロース誘導体が挙げられる。
【０１０６】
更に、水溶性高分子の好ましい例として合成高分子が挙げられ、ポリビニルアルコール類、ポリビニルピロリドン類、ポリアクリル酸、アクリル酸−アクリルニトリル共重合体、アクリル酸カリウム−アクリルニトリル共重合体、酢酸ビニル−アクリル酸エステル共重合体、若しくはアクリル酸−アクリル酸エステル共重合体などのアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、若しくはスチレン−α−メチルスチレン−アクリル酸−アクリル酸エステル共重合体などのスチレンアクリル酸樹脂、スチレン−マレイン酸共重合体、スチレン−無水マレイン酸共重合体、ビニルナフタレン−アクリル酸共重合体、ビニルナフタレン−マレイン酸共重合体、及び酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体及びそれらの塩が挙げられる。これらの中で、特に好ましい例としては、ポリビニルピロリドン類が挙げられる。
【０１０７】
また、本発明で用いることのできる水不溶性高分子分散液（以下、ラテックスともいう）として、特に制限はないが、例えば、スチレン−ブタジエン共重合体、ポリスチレン、アクリロニトリル−ブタジエン共重合体、アクリル酸エステル共重合体、ポリウレタン、シリコン−アクリル共重合体およびアクリル変性フッ素授脂等のラテックスが挙げられる。ラテックスは、乳化剤を用いてポリマー粒子を分散させたものであっても、また乳化剤を用いないで分散させたものであってもよい。乳化剤としては界面活性剤が多く用いられるが、スルホン酸基、カルボン酸基等の水に可溶な基を有するポリマー（例えば、可溶化基がグラフト結合しているポリマー、可溶化基を持つ単量体と不溶性の部分を持つ単量体とから得られるポリマー）を用いることも好ましい。
【０１０８】
また本発明のインクジェット用インクでは、ソープフリーラテックスを用いることもできる。ソープフリーラテックスとは、乳化剤を使用していないラテックス、およびスルホン酸基、カルボン酸基等の水に可溶な基を有するポリマー（例えば、可溶化基がグラフト結合しているポリマー、可溶化基を持つ単量体と不溶性の部分を持つ単量体とから得られるポリマー）を乳化剤として用いたラテックスのことを指す。
【０１０９】
近年ラテックスのポリマー粒子として、粒子全体が均一であるポリマー粒子を分散したラテックス以外に、粒子の中心部と外縁部で組成を異にしたコア・シェルタイプのポリマー粒子を分散したラテックスも存在するが、このタイプのラテックスも好ましく用いることができる。
【０１１０】
本発明のインクジェット用インクにおいて、ラテックス中のポリマー粒子の平均粒径は１０ｎｍ以上、３００ｎｍ以下であり、１０ｎｍ以上、１００ｎｍ以下であることがより好ましい。ラテックスの平均粒径が３００ｎｍを越えると、画像の光沢感の劣化が起こり、１０ｎｍ未満であると耐水性、耐擦過性が不十分となる。ラテックス中のポリマー粒子の平均粒子径は、光散乱法、電気泳動法、レーザードップラー法を用いた市販の粒径測定機器により求めることができる。
【０１１１】
本発明のインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、酸化防止剤、退色防止剤、防ばい剤、防錆剤等を適宜選択して用いることができ、例えば、流動パラフィン、ジオクチルフタレート、トリクレジルホスフェート、シリコンオイル等の油滴微粒子、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号および特開平４−２１９２６６号等に記載されている蛍光増白剤等を挙げることができる。
【０１１２】
本発明で用いられる記録媒体としては、普通紙、コート紙、インク液を吸収して膨潤するインク受容層を設けた膨潤型インクジェット用記録紙、多孔質のインク受容層を持った空隙型インクジェット用記録紙、また基紙の代わりにポリエチレンテレフタレートフィルムなどの樹脂支持体を用いたものも用いることができるが、記録媒体としては、空隙型の多孔質インクジェット記録媒体を用いることが好ましく、この組み合わせにより本発明の効果を最も発揮することができる。
【０１１３】
多孔質インクジェット記録媒体としては、具体的には、空隙型インクジェット用記録紙又は空隙型インクジェット用フィルムを挙げることができ、これらはインク吸収能を有する空隙層が設けられている記録媒体であり、空隙層は、主に親水性バインダーと無機微粒子の軟凝集により形成されるものである。
【０１１４】
空隙層の設け方は、皮膜中に空隙を形成する方法として種々知られており、例えば、二種以上のポリマーを含有する均一な塗布液を支持体上に塗布し、乾燥過程でこれらのポリマーを互いに相分離させて空隙を形成する方法、固体微粒子及び親水性又は疎水性バインダーを含有する塗布液を支持体上に塗布し、乾燥後に、インクジェット記録用紙を水或いは適当な有機溶媒を含有する液に浸漬して固体微粒子を溶解させて空隙を作製する方法、皮膜形成時に発泡する性質を有する化合物を含有する塗布液を塗布後、乾燥過程でこの化合物を発泡させて皮膜中に空隙を形成する方法、多孔質固体微粒子と親水性バインダーを含有する塗布液を支持体上に塗布し、多孔質微粒子中や微粒子間に空隙を形成する方法、親水性バインダーに対して概ね等量以上の容積を有する固体微粒子及び／又は微粒子油滴と親水性バインダーを含有する塗布液を支持体上に塗布して固体微粒子の間に空隙を作製する方法などが挙げられるが、本発明のインクを用いる上では、いずれの方法で設けられても、良い結果を与える。
【０１１５】
本発明のインクジェット画像形成方法で用いることのできるインクジェットヘッドとしては、オンデマンド方式でもコンティニュアス方式でも構わない。また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（Ｒ）型等）、静電吸引方式（例えば、電界制御型、スリットジェット型等）及び放電方式（例えば、スパークジェット型等）などを具体的な例として挙げることができるが、いずれの吐出方式を用いても構わない。
【０１１６】
【実施例】
以下、実施例を挙げて本発明を更に詳細に説明するが、本発明は、これら実施例に限定されるものではない。
【０１１７】
実施例１
《顔料分散液の調製》
（顔料分散液１の調製：本発明）
スルホコハク酸ナトリウムビス２−エチルヘキシルで分散したＣ．Ｉ．ピグメントレッド１２２の水分散液（顔料濃度１０質量％）を１４ｇ採取して、これをイオン交換水２００ｍｌに添加し、この混合液を温度センサーと、窒素導入管と、攪拌装置とを装着した内容積が２００ｍｌの円筒形セパラブルフラスコに添加した。
【０１１８】
次いで、この混合液に、窒素気流下で、ドデシル硫酸ナトリウム（ＳＤＳ）の２．０ｇと、スチレンモノマー０．４ｇとを加え、室温で１時間攪拌した後、内温を７０℃までゆっくりと昇温し、内温を７０℃に保持しながら過硫酸カリウムの０．１ｇを溶解した水溶液１０ｍｌを添加し、次いでスチレンモノマー１．４ｇを６時間かけてゆっくりと滴下した。滴下終了後、更にスチレン／メタクリル酸（質量比１／１）の混合モノマーの０．４ｇを２時間かけてゆっくりと滴下し、更に２時間攪拌を継続して、ポリマーによるシェリングを終了した。
【０１１９】
次いで、この反応液を冷却し、０．２％の水酸化ナトリウム水溶液を添加して反応液のｐＨを８．２に調整した後、限外濾過装置で顔料濃度が１０質量％になるまで濃縮、精製して、顔料表面をポリマーで被覆した着色微粒子を含む顔料分散液１を調製した。
【０１２０】
（顔料分散液２〜１７の調製：本発明）
上記顔料分散液１の調製において、モノマーの種類及びその添加量、界面活性剤の種類とその添加量及び吸着時間、顔料の種類を、表１に記載のように変更した以外は同様にして、顔料分散液２〜１７を調製した。
【０１２１】
（顔料分散液１８の調製：比較例）
上記顔料分散液１の調製において、ドデシル硫酸ナトリウム（ＳＤＳ）を除いた以外は同様にして、顔料分散液１８を調製した。
【０１２２】
（顔料分散液１９の調製：比較例）
上記顔料分散液１の調製において、窒素気流下で、ドデシル硫酸ナトリウム（ＳＤＳ）の０．２ｇと、スチレンモノマー０．１５ｇとを加えた後、直ちに７０℃に昇温して過硫酸カリウムを加えて重合を開始した以外は同様にして、顔料分散液１９を調製した。
【０１２３】
（顔料分散液２０、２１の調製：比較例）
上記顔料分散液１８、１９の調製において、顔料をＣ．Ｉ．ピグメントレッド１２２に代えて、カーボンブラック（ＣＢ）を用いた以外は同様にして、顔料分散液２０、２１を調製した。
【０１２４】
（顔料分散液２２の調製：比較例）
メタクリル酸メチル（ＭＭＡ）／アクリル酸ブチル（ＢＡ）／メタクリル酸２−ヒドロキシエチル（ＨＥＭＡ）／メタクリル酸（ＭＡＡ）（質量比＝７０／４．３／１５／１０．７）からなる高分子溶液（固形分量＝４８質量％）の２３．４ｇと、Ｃ．Ｉ．ピグメントレッド１２２の１４．２５ｇと、ジメチルアミノメチルキナクリドンの０．７５ｇと、メチルエチルケトンの７６．９ｇと、スーパー・ベッカミンＬ−１０９−６０（メラミン樹脂  大日本インキ化学工業社製）の４．７ｇとを混合した後、０．５ｍｍセラミックビーズで分散し、ペースト状にした。次いで、このペースト５０ｇとジエタノールアミン０．４ｇとを混合攪拌した後、減圧留去によりメチルエチルケトンを除いた後、イオン交換水５０ｇを超音波を照射しながら、徐々に加えて転相乳化させた後、減圧留去によりメチルエチルケトンを除いて顔料分散液２２を調製した。
【０１２５】
（顔料分散液２３の調製：比較例）
上記顔料分散液１の調製において、界面活性剤及びモノマーの種類と添加量を表１に記載のように変更した以外は同様にして、顔料分散液２３を調製した。
【０１２６】
なお、下記表１に記載の各化合物の略称の詳細は、以下の通りである。
ＰＲ１２２；Ｃ．Ｉ．ピグメントレッド１２２
ＣＢ；カーボンブラック
ＰＢ１５：３；Ｃ．Ｉ．ピグメントブルー１５：３
ＰＹ１３８；Ｃ．Ｉ．ピグメントイエロー１３８
ＩＪＸ２６６；Ｃａｂｏｊｅｔ  ＩＪＸ２６６
ＳＤＳ；ドデシル硫酸ナトリウム
ＳＡ１；デモールＭＳ（特殊芳香族スルホン酸ホルマリン縮合物）  花王社製
ＳＡ２；レベノールＷＸ（ポリオキシエチレンアルキルエーテル硫酸エステル）  花王社製
ＳＡ３；ジョンクリル７０（スチレンアクリル系高分子分散剤）  ジョンソンポリマー社製
ＳＡ４；エマルゲン１０９（ポリエキシエチレンラウリルエーテル）  花王社製
Ｓｔ；スチレン
ＭＭＡ；メタクリル酸メチル
ＥＨＡ；２−エチルヘキシルメタクリレート
ＳＭＡ；メタクリル酸ステアリル
ＭＡＡ；メタクリル酸
ＨＥＭＡ；メタクリル酸２−ヒドロキシエチル
ＨＳ−１０；アクアロンＨＳ−１０  アクリル系反応性界面活性剤  第一工業製薬社製
ＢＡ；アクリル酸ブチル
ＢＭＡ；ブチルメタクリレート
ＢZＭＡ；ベンジルメタクリレート
モノマー１；Ｓｔ／ＭＭＡ＝７／３（質量比）
モノマー２；Ｓｔ／ＭＭＡ＝３／１（質量比）
モノマー３；Ｓｔ／ＭＭＡ／ＥＨＡ＝７／２／１（質量比）
モノマー４；Ｓｔ／ＭＭＡ／ＳＭＡ＝２／１／１（質量比）
モノマー５；Ｓｔ／ＨＥＭＡ／ＭＡＡ＝２／１／１（質量比）
モノマー６；Ｓｔ／イタコン酸＝１／１（質量比）
モノマー７；ＢＭＡ／ＢZＭＡ＝１／１（質量比）
《顔料分散液の特性評価》
（ポリマー被覆率の測定）
上記調製した各顔料分散液中に含有される着色微粒子について、顔料質量及びそれを被覆しているポリマー質量を、熱質量分析法により測定し、被覆しているポリマーの質量Ｅと、顔料の質量Ｆより、ポリマー被覆率（比率Ｅ／Ｆ）を求めた。なお、熱質量分析法では分解を起こす顔料については、顔料を硫酸中に溶解して比色定量法により顔料質量Ｂを求め、別途ポリマー質量Ａと顔料質量Ｂとの合計質量を遠心分離法により求めた値（Ａ＋Ｂ）より、被覆しているポリマーの質量Ａを求め、計算によりポリマー被覆率（比率Ａ／Ｂ）を求めた。
【０１２７】
（未着色のポリマー微粒子含有率の測定）
上記調製した各顔料分散液について、下記の方法に従って、顔料を含まない高分子粒子比率（質量％）の測定を行った。
【０１２８】
各顔料分散液１００部に対し、メタノール／水：１／２の混合液５００部を添加した後、遠心分離装置により分離処理を行って、顔料を含有しないポリマー微粒子を除いて顔料を含有する着色微粒子の沈殿物を分離した後、乾燥して沈殿物（ａ）の質量を求めた。次いで、各顔料分散液１００部を、メタノール５００部で希釈した後、同様に遠心分離を行って、顔料を含有しないポリマー微粒子と顔料を含有する着色微粒子とを含む沈殿物として分離した後、乾燥して沈殿物（ｂ）の質量を求め、下式により、顔料を含有しないポリマー微粒子の含有率を測定した。
【０１２９】
ポリマー微粒子含有率＝｛〔沈殿物（ｂ）の乾燥質量−沈殿物（ａ）の乾燥質量〕／沈殿物（ｂ）の乾燥質量｝×１００（％）
（着色微粒子の体積平均粒径の測定）
上記調製した各顔料分散液を超純水で希釈した後、マルバーン製ゼータサイザー１０００ＨＳを用いて、体積平均粒径（ｎｍ）を求めた。
【０１３０】
以上により得られた結果を、表１に示す。
【０１３１】
【表１】
2004189929.tif 000005
【０１３２】
《顔料インクの調製》
次いで、上記で調製した顔料分散液１〜２３を用いて、表２に記載の構成からなる顔料インク１〜２９を調製した。
【０１３３】
各顔料分散液に、純水、オルフィンＥ１０１０（日信化学社製）を０．３質量％及び表２に記載のインク溶剤を、表２に記載の濃度となるように加えて各顔料インクを調製した。また、各顔料分散液は、顔料インク中の顔料濃度が３質量％となるように添加量を適宜調整した。なお、顔料分散液中の顔料濃度が不足し、顔料インク中の顔料濃度として３％に調整できない場合は、顔料分散液を減圧下、水を除去し濃縮して調製した。また、界面活性剤としてドデシル硫酸ナトリウムを適宜添加して、表２に記載の表面張力値となるように調整した。
【０１３４】
表２中に記載の化合物略称の詳細は、以下の通りである。
ＥＧ；エチレングリコール
ＧＬＹ；グリセリン
ＴＥＧＢＥ：トリエチレングリコールモノブチルエーテル
ＨＤ；１，２−ヘキサンジオール
ＤＥＧＢＥ；ジエチレングリコールモノブチルエーテル
ＤＥＧ：ジエチレングリコール
《顔料インクの液物性の測定》
（ｐＨ及び粘度の測定）
市販のｐＨメーター（東亜電波工業社製  ＨＭ−３０Ｓ）及び粘度計（山一電気（株）製ビスコメイトＶＭ−１ＡＬ）を用いて、２５℃におけるｐＨと粘度を測定した。
【０１３５】
（表面張力の測定）
表面張力計（協和界面科学製：ＣＢＶＰ−Ｚ）を使用し、白金プレート法により、顔料インクの温度２５℃における表面張力値（ｍＮ／ｍ）を測定した。
【０１３６】
（顔料インクにおける着色微粒子の体積平均粒径の測定）
上記調製した各顔料インクを超純水で希釈した後、マルバーン製ゼータサイザー１０００ＨＳを用いて、体積平均粒径（ｎｍ）を求めた。
【０１３７】
《インクジェット画像の印字》
〔画像の出力〕
上記調製した各顔料インクをインクジェットカートリッジに収納した後、ノズル孔径２０μｍ、駆動周波数１２ｋＨｚ、１色当たりのノズル数１２８、同色間のノズル密度１８０ｄｐｉであるピエゾ型ヘッドを搭載し、最大記録密度７２０×７２０ｄｐｉのオンデマンド型のインクジェットプリンタを使用して、記録媒体として、空隙型の多孔質インク吸収層を有するコニカ（株）製インクジェットペーパー  フォトライクＱＰを用いて画像１〜２９を出力した。なお、本発明で言うｄｐｉとは、２．５４ｃｍ当たりのドット数をいう。出力画像としては、出力濃度を０％から１００％の間を１６段階に分割したウェッジ画像（各濃度について３ｃｍ×３ｃｍのパッチ状に出力）を用いた。また、同じ画像データを、デジタルミニラボＱＤ−２１  ＰＬＵＳ（コニカ製）を用い、コニカカラーＱＡペーパータイプＡ７上に出力し、現像処理して比較用のカラー銀塩写真画像を作成して、以下の評価に用いた。
【０１３８】
〔出力画像の評価〕
以上のようにして作成した画像１〜２９について、下記の評価を行った。
【０１３９】
（透明感の評価）
透明感の評価は、印字した画像が、カラー銀塩写真画像と同等の透明感が得られたか否かを判定するため、上記で作成したウェッジ画像を、同時に作成した比較用のカラー銀塩写真画像と比較評価した。評価は２０人の一般評価者による目視評価を行い、以下の基準に則り判定した。
【０１４０】
◎：銀塩写真と同等と評価した人が１８人以上
○：銀塩写真と同等と評価した人が１５人〜１７人
△：銀塩写真と同等と評価した人が１１人〜１４人
×：銀塩写真と同等と評価した人が１０人以下
（光沢感の評価）
光沢感についても、銀塩写真同等の光沢が得られたか否かを判定するため、上記で作成したウェッジ画像を、同時に作成した比較用のカラー銀塩写真画像と比較評価した。評価は２０人の一般評価者による目視評価を行い、以下の基準に則り判定した。
【０１４１】
◎：銀塩写真と同等と評価した人が１８人以上
○：銀塩写真と同等と評価した人が１５人〜１７人
△：銀塩写真と同等と評価した人が１１人〜１４人
×：銀塩写真と同等と評価した人が１０人以下
（耐擦過性の評価）
耐擦過性については、上記で作成した各ウェッジ画像の最も画像濃度が高いパッチ画像（出力濃度１００％）に対し、事務用消しゴム（ＭＯＮＯ  トンボ鉛筆社製）でその表面を５回の往復擦過を行い、２０人の一般評価者による残存濃度の目視評価を行い、以下の基準に則り判定した。
【０１４２】
◎：ほぼ原画像の濃度が残存していると評価した人が１６人以上
○：ほぼ原画像の濃度が残存していると評価した人が１２〜１５人
△：ほぼ原画像の濃度が残存していると評価した人が８〜１１人
×：ほぼ原画像の濃度が残存していると評価した人が７人以下
以上により得られた結果を、表２に示す。
【０１４３】
【表２】
2004189929.tif 000006
【０１４４】
表２より明らかなように、本発明に係る方法で調製し、本発明で規定するポリマー被覆率を有する着色微粒子を含む顔料インクで形成した画像は、比較例に対し、画像の透明感及び光沢感が、カラー銀塩写真画像に匹敵する良好な画像特性を有すると共に、形成した画像表面の耐擦過性に優れていることが分かる。
【０１４５】
実施例２
（インクセットの作成）
実施例１で調製した顔料インク２０（イエローインク）、顔料インク９（マゼンタインク）、顔料インク１９（シアンインク）及び顔料インク１８（ブラックインク）からなるインクセットを作成した。
【０１４６】
（画像の印字と評価）
上記インクセットを、脱気状態が保たれるように工夫したパックに詰め、カラーインクジェットプリンターＣＬ−７００（エプソン製）を用いてフルカラー画像を作成した。比較として、カラーインクジェットプリンターＣＬ−７００用の純正顔料インクを用いた。記録媒体としては、コニカ（株）製インクジェットペーパー  フォトライクＱＰを用い、財団法人・日本規格協会発行の高精細カラーデジタル標準画像データ「Ｎ５・自転車」（１９９５年１２月発行）を出力画像として使用し、同じ画像データを、デジタルミニラボＱＤ−２１  ＰＬＵＳ（コニカ製）を用い、コニカカラーＱＡペーパータイプＡ７上に出力し、現像処理して比較用のカラー銀塩写真画像を作成した。
【０１４７】
以上のようにして出力した画像について、実施例１に記載の方法に従って、透明感、光沢感及び耐擦過性の評価を行った結果、本発明のインクジェット用インクからなるインクセットを用いて形成した画像は、比較の純正インクセットに対し、画像の透明感及び光沢感が、カラー銀塩写真画像に匹敵する良好な画像特性を有すると共に、形成した画像表面の耐擦過性に優れていることを確認することができた。
【０１４８】
【発明の効果】
本発明により、顔料表面に所望の厚さを有するポリマーシェルを均一に被覆した着色微粒子を用いて、画像の透明感、光沢感及び耐擦過性に優れた水性分散液、インクジェット用インク及び画像形成方法を提供することができた。